(57)【要約】コロナ耐性エナメル絶縁体を持つマグネットワイヤが、記載される。マグネットワイヤは、導伝体を含んでもよく、ポリマー性エナメル絶縁体の少なくとも１つの層が、導伝体の周りに形成されてもよい。ポリマー性エナメル絶縁体は、ポリイミド中に分散されたフィラーを含んでもよい。フィラーは、２０重量パーセントから８０重量パーセントの間の酸化シリカおよび２０から８０重量パーセントの間の酸化チタンを含んでもよい。
2021523270.tif 000002
【特許請求の範囲】
【請求項１】
以下：
導伝体；および
前記導伝体の周りに形成されたポリマー性エナメル絶縁体の少なくとも１つの層であって、該ポリマー性エナメル絶縁体が、ポリイミド中に分散されたフィラーを含む、上記少なくとも１つの層
を含むマグネットワイヤであって、
前記フィラーが、２０重量パーセントから８０重量パーセントの間の酸化シリカおよび２０から８０重量パーセントの間の酸化チタンを含む、
上記マグネットワイヤ。
【請求項２】
前記フィラーが、６０重量パーセントから８０重量パーセントの間の酸化チタンを含む、請求項１に記載のマグネットワイヤ。
【請求項３】
前記フィラーが、１０重量パーセントから２５重量パーセントの間のポリマー性エナメル絶縁体を含む、請求項１に記載のマグネットワイヤ。
【請求項４】
前記フィラーが、１５重量パーセントから２０重量パーセントの間のポリマー性エナメル絶縁体を含む、請求項１に記載のマグネットワイヤ。
【請求項５】
前記ポリマー性エナメル絶縁体が、接着促進剤をさらに含む、請求項１に記載のマグネットワイヤ。
【請求項６】
前記接着促進剤が、サイメルを含む、請求項５に記載のマグネットワイヤ。
【請求項７】
ポリマー性エナメル絶縁体の前記少なくとも１つの層が、ポリマー性エナメル絶縁体の複数の層を含む、請求項１に記載のマグネットワイヤ。
【請求項８】
ポリマー性エナメル絶縁体の前記少なくとも１つの層の周りに形成されたトップコート絶縁体層をさらに含む、請求項１に記載のマグネットワイヤ。
【請求項９】
前記トップコート絶縁体層が、充填されていない層を含む、請求項８に記載のマグネットワイヤ。
【請求項１０】
前記トップコート絶縁体層が、ポリアミドイミドを含む、請求項８に記載のマグネットワイヤ。
【請求項１１】
前記トップコート絶縁体層が、組み合わされたポリマー性エナメル絶縁体およびトップコート絶縁体層との合計厚さの５から１５パーセントの間を含む、請求項８に記載のマグネットワイヤ。
【請求項１２】
以下：
導伝体；および
前記導伝体の周りに形成された充填されたポリマー性エナメル絶縁体であって、該充填されたポリマー性エナメル絶縁体が、１０重量パーセントから２５重量パーセントのフィラーを含む、上記充填されたポリマー性エナメル絶縁体
を含むマグネットワイヤであって、
前記フィラーが、２０から８０重量パーセントの酸化シリカおよび２０から８０重量パーセントの酸化チタンを含む、
上記マグネットワイヤ。
【請求項１３】
前記フィラーが、６０重量パーセントから８０重量パーセントの間の酸化チタンを含む、請求項１２に記載のマグネットワイヤ。
【請求項１４】
前記フィラーが、１５重量パーセントから２０重量パーセントの間の充填されたポリマー性エナメル絶縁体を含む、請求項１２に記載のマグネットワイヤ。
【請求項１５】
前記充填されたポリマー性エナメル絶縁体が、接着促進剤をさらに含む、請求項１２に記載のマグネットワイヤ。
【請求項１６】
前記接着促進剤が、サイメルを含む、請求項１５に記載のマグネットワイヤ。
【請求項１７】
前記充填されたポリマー性エナメル絶縁体が、ポリマー性エナメル絶縁体の複数の層を含む、請求項１２に記載のマグネットワイヤ。
【請求項１８】
前記充填されたポリマー性エナメル絶縁体の周囲に形成されたトップコート絶縁体層をさらに含む、請求項１２に記載のマグネットワイヤ。
【請求項１９】
前記トップコート絶縁体層が、充填されていない層を含む、請求項１８に記載のマグネットワイヤ。
【請求項２０】
前記トップコート絶縁体層が、ポリアミドイミドを含む、請求項１８に記載のマグネットワイヤ。
【請求項２１】
前記トップコート絶縁体層が、組み合わされた充填されたポリマー性エナメル絶縁体およびトップコート絶縁体層との合計厚さの５から１５パーセントの間を含む、請求項１８に記載のマグネットワイヤ。
【請求項２２】
以下：
導伝体を提供すること；および
前記導伝体の周りにポリマー性エナメル絶縁体を形成することであって、該ポリマー性エナメル絶縁体が、１０重量パーセントから２５重量パーセントのフィラーを含む、上記形成すること
を含む、マグネットワイヤを形成する方法であって、
前記フィラーが、２０から８０重量パーセントの酸化シリカおよび２０から８０重量パーセントの酸化チタンを含む、
上記方法。
【請求項２３】
ポリマー性エナメル絶縁体を形成することが、ポリマー性エナメル絶縁体を６０重量パーセントから８０重量パーセントの間の酸化チタンを含むフィラーで形成することを含む、請求項２２に記載の方法。
【請求項２４】
ポリマー性エナメル絶縁体を形成することが、１５重量パーセントから２０重量パーセントの前記フィラーを含むポリマー性エナメル絶縁体を形成することを含む、請求項２２に記載の方法。
【請求項２５】
ポリマー性エナメル絶縁体を形成することが、接着促進剤を含むポリマー性エナメル絶縁体を形成することを含む、請求項２２に記載の方法。
【請求項２６】
ポリマー性エナメル絶縁体を形成することが、サイメル接着促進剤を含むポリマー性エナメル絶縁体を形成することを含む、請求項２５に記載の方法。
【請求項２７】
ポリマー性エナメル絶縁体を形成することが、ポリマー性エナメル絶縁体の複数の層を形成することを含む、請求項２２に記載の方法。
【請求項２８】
以下：
前記ポリマー性エナメル絶縁体の周りに形成されたトップコート絶縁体層を形成することをさらに含む、
請求項２２に記載の方法。
【請求項２９】
トップコート絶縁体層を形成することが、充填されていないトップコート絶縁体層を形成することを含む、請求項２８に記載の方法。
【請求項３０】
トップコート絶縁体層を形成することが、ポリアミドイミドトップコート絶縁体層を形成することを含む、請求項２８に記載の方法。
【請求項３１】
トップコート絶縁体層を形成することが、組み合わされたポリマー性エナメル絶縁体とトップコート絶縁体層との合計厚さの５から１５パーセントの間を含むトップコート絶縁体層を形成することを含む、請求項２８に記載の方法。
【発明の詳細な説明】
【技術分野】
【０００１】
（関連出願への相互参照）
この出願は、２０１８年５月７日に出願された「コロナ耐性ポリイミドマグネットワイヤ絶縁体（Ｃｏｒｏｎａ  Ｒｅｓｉｓｔａｎｔ  Ｐｏｌｙｉｍｉｄｅ  Ｍａｇｎｅｔ  Ｗｉｒｅ  Ｉｎｓｕｌａｔｉｏｎ）」と題された米国仮出願第６２／６６７，６４９号の優先権を主張し、その内容は参照によりその全体が本明細書に組み込まれる。
【０００２】
（技術分野）
本開示の実施形態は、概して、マグネットワイヤおよび、より具体的には、モーター巻線の寿命を改善するように設計されたコロナ耐性ポリイミドから形成された絶縁体を含むマグネットワイヤに関する。
【背景技術】
【０００３】
（背景）
巻線または磁気巻線とも呼ばれるマグネットワイヤは、インバータ駆動モーター、モータースタータージェネレーター、変圧器等の、多種の電気機械およびデバイスで利用使用される。マグネットワイヤは、典型的に、中心導伝体の周囲に形成されたポリマー性エナメル絶縁体を含む。エナメル絶縁体は、マグネットワイヤにワニスを塗布し、オーブン中でワニスを硬化させて溶剤を除去することにより、薄いエナメル層を形成することによって形成される。このプロセスは、目的のエナメルのビルドまたは厚さが達成されるまで繰り返される。エナメル層を形成するために利用されるポリマー性材料は、特定の最高動作温度での使用を意図される。また、電気デバイスは、ワイヤの絶縁体を破壊または劣化し得る比較的高い電圧条件に供され得る。例えば、インバータは、特定のタイプのモーターに入力される可変周波数を生成し得、可変周波数は、モーターの早期巻線障害を引き起こす急峻な波形を示し得る。
【発明の概要】
【発明が解決しようとする課題】
【０００４】
ワイヤ絶縁体の劣化の結果としての早期故障を減らすため、試みがなされてきた。これらの試みは、電気機械およびデバイスの取扱いおよび製造の最中のワイヤおよび絶縁体への損傷を最小限にすること、および必要に応じてより短いリード長を使用することを含んでいた。さらに、インバータドライブとモーターの間のリアクトルコイルまたはフィルターは、インバータドライブ／モーターの組合せによって生成される電圧スパイクおよび高周波を低減することにより、巻線の寿命を延ばすことができる。しかしながら、このようなコイルは高価であり、システムの全体的なコストを増加させる。絶縁体の量を増やすと、電気デバイスの巻線の寿命を延ばすことができるが、このオプションは高価であり、デバイス内の銅のスペースの量を減らすため、モーターの効率が低下する。また、特定の数のエナメル層に達すると、層間剥離が発生し得る。それゆえ、電気デバイス内に存在するより高い温度および／または電圧に長期間耐えるように設計された絶縁体を持つ改良されたマグネットワイヤの機会が存在する。
【課題を解決するための手段】
【０００５】
詳細な説明は、添付の図を参照して示される。図では、参照番号の左端の数字は、参照番号が最初に表示される図を同定する。異なる図で同じ参照番号を使用している場合は、同様または同一の項目を提示する；しかしながら、種々の実施形態は、図に示されているもの以外の要素および／または構成要素を利用し得る。また、図面は、本明細書に記載の例示的な実施形態を説明するために提供され、本開示の範囲を限定することを意図するものではない。
【図面の簡単な説明】
【０００６】
【図１】図１Ａ〜２Ｂは、本開示の種々の実施形態に従って形成され得る例示的なマグネットワイヤ構築の断面図を示す。
【図２】図１Ａ〜２Ｂは、本開示の種々の実施形態に従って形成され得る例示的なマグネットワイヤ構築の断面図を示す。
【発明を実施するための形態】
【０００７】
（詳細な説明）
本開示の特定の実施形態は、ポリイミド絶縁体を持つ従来のマグネットワイヤと比較して改善されたコロナ耐性および／または熱寿命の向上を有するポリイミド（「ＰＩ」）絶縁体を含むマグネットワイヤを対象とする。本開示の他の実施形態は、改善されたコロナ耐性および／または熱寿命の向上を有するＰＩ絶縁体を含むマグネットワイヤを作製する方法に関する。本開示の一態様によれば、充填材料は、ＰＩポリマーまたは樹脂に添加することができる。また、充填材料は、少なくとも酸化チタン（ＴｉＯ２）および酸化シリカ（ＳｉＯ２））の配合を含んでもよい。配合は、酸化クロム（ＣｒＯ２）等、必要に応じて他の適した材料をさらに含んでもよい。フィラーの添加は、マグネットワイヤ上に充填されたＰＩから形成されたエナメル層のコロナ抵抗および／または熱寿命を改善し得る。結果として、マグネットワイヤおよび／またはマグネットワイヤを組み込んだ電気デバイス（例えば、モーター等）の寿命は、部分放電および／または他の悪条件の下で増加または延長され得る。フィラーの添加は、マグネットワイヤの熱伝導率も向上させ得る。特に、フィラーは、導伝体からの増強された熱放散を促進し得る。
【０００８】
フィラー材料は、任意の適した比率でＰＩに追加してもよい。例えば、特定の実施形態では、充填されたＰＩエナメル絶縁体層中のフィラーの合計量は、約１０重量パーセント（１０％）から約２５重量パーセント（２５％）の間であってもよい。他の実施形態では、フィラーの合計量は、約１５重量パーセント（１５％）から約２０重量パーセント（２０％）の間であってもよい。種々の他の実施形態において、フィラーの総量は、約５、７．５、１０、１２．５、１５、１７．５、２０、２５、３０、３５、４０、４５、または５０重量パーセント、上記の値のいずれか２つの間の範囲に含まれる量、あるいは上記の値の１つによって最小または最大のいずれかの端で囲まれた範囲に含まれる量であってもよい。
【０００９】
さらに、フィラーに組み込まれる種々の成分に対して、多種の混合比または混合比を利用してもよい。例えば、酸化チタンおよび酸化シリカは、多種の適した重量比で混合してもよい。種々の実施形態において、フィラーは、約２０重量パーセント（２０％）から約８０重量パーセント（８０重量％）の酸化シリカおよび約２０重量パーセント（２０％）から約８０重量パーセント（８０重量％）の酸化チタンを含んでもよい。例えば、フィラーは、２０〜４０重量％の酸化シリカおよび６０〜８０重量％の酸化チタンを含んでもよい。必要に応じて、多種の他の適した混合比を利用してもよい。
【００１０】
本開示の実施形態は、本開示の特定の実施形態が示されている添付の図面を参照して、以下により完全に説明されよう。しかしながら、本発明は、多くの異なる形態で具体化してもよく、本明細書に記載の実施形態に限定されると解釈されるべきではない。むしろ、これらの実施形態は、本開示が完全かつ完全であり、本発明の範囲を当業者に完全に伝えるように提供される。同様の番号は、全体を通して同様の要素を指す。
【００１１】
ここで図面を参照すると、図１Ａは、エナメル絶縁体でコートされた導伝体１１０を含んでもよい、例示的な円形マグネットワイヤ１００の断面端面図を示す。任意の適した数のエナメル層が、必要に応じて利用されてもよい。示されるように、ベースコート１２０およびトップコート１３０等の複数のエナメル絶縁体層が、導伝体１１０の周りに形成されてもよい。他の実施形態では、エナメル絶縁体の単層が、利用されてもよい。なお他の実施形態では、２層を超えるエナメル絶縁体が、利用されてもよい。さらに、１以上のエナメル層は、適した無機フィラーを含んでもよく、フィラーは、酸化シリカおよび酸化チタンの組合せを含んでもよい。
【００１２】
同様に、図１Ｂは、エナメル絶縁体でコーティングされた導伝体１６０を含んでもよい、例示的な長方形のマグネットワイヤ１５０の断面端面図を示す。任意の適した数のエナメル層が、必要に応じて利用されてもよい。示されるように、ベースコート１７０およびトップコート１８０等の複数のエナメル絶縁体層が、導伝体１６０の周りに形成されてもよい。他の実施形態では、エナメル絶縁体の単層が利用されてもよい。なお他の実施形態では、２層を超えるエナメル絶縁体が、利用されてもよい。さらに、１以上のエナメル層は、適した無機フィラーを含んでもよく、フィラーは、酸化シリカおよび酸化チタンの組合せを含んでもよい。図１の円形ワイヤ１００は、以下により詳細に説明される；しかしながら、図１Ｂの長方形ワイヤ１５０の種々の構成要素が図１Ａの円形ワイヤ１００について説明したものと同様であり得ることが、理解されよう。
【００１３】
導伝体１１０は、多種の適した材料または材料の組合せから形成されてもよい。例えば、導伝体１１０は、銅、アルミニウム、アニールされた銅、無酸素銅、銀メッキ銅、ニッケルメッキ銅、銅被覆アルミニウム（「ＣＣＡ」）、銀、金、導電性合金、バイメタル、または他の適した導電性材料から形成されてもよい。また、導伝体１１０は、図示の円環状（ｃｉｒｃｕｌａｒ）または円形（ｒｏｕｎｄ）の断面形状等の任意の適した断面形状で形成されてもよい。他の実施形態では、導伝体１１０は、長方形（図１Ｂに示されるように）、正方形、楕円形（ｅｌｌｉｐｔｉｃａｌ）、卵楕円形（ｏｖａｌ）、または任意の他の適した断面形状を有してもよい。長方形のような特定の断面形状に望まれるように、導伝体は、丸みを帯びた、鋭い、滑らかな、湾曲した、角度を付けられた、切り詰められた、または他の形状化された角を有してもよい。導伝体１１０はまた、任意の適したゲージ、直径、高さ、幅、断面積等のような任意の適した寸法で形成されてもよい。
【００１４】
図示のベースコート１２０およびトップコート１３０等の任意の数のエナメル層は、導伝体１１０の周りに形成されてもよい。エナメル層は、通常、ポリマーワニスを導伝体１１０に塗布し、次いで、導伝体１１０を適したエナメルオーブンまたは炉で焼くことによって形成される。ポリマーワニスは、通常、１以上の溶媒に懸濁された熱硬化性ポリマー材料または樹脂を含む。熱硬化性または熱硬化性ポリマーは、軟質の固体または粘性の液体（例えば、粉末等）から不溶性または架橋された樹脂に不可逆的に硬化し得る材料である。熱硬化性ポリマーは、通常、溶融プロセスによってポリマーが分解または劣化するため、押し出しによる塗布のために溶融することができない。したがって、熱硬化性ポリマーを溶剤に懸濁してワニスを形成し、これを塗布および硬化してエナメルフィルム層を形成されてもよい。ワニスを塗布した後、ベーキングまたは他の適した硬化の結果として溶剤が除去され、それによって固体のポリマー性エナメル層が残る。必要に応じて、エナメルの複数の層を導伝体１１０に適用して、所望のエナメルの厚さまたはビルド（例えば、導伝体および任意の下層の厚さを差し引くことによって得られるエナメルの厚さ）を達成することができる。各エナメル層は、同様のプロセスを利用して形成されてもよい。換言すれば、第１のエナメル層は、例えば、適したワニスを塗布し、導伝体をエナメルオーブンに通すことによって形成されてもよい。続いて、適したワニスを塗布し、導伝体を同じエナメルオーブンまたは異なるエナメルオーブンのいずれかに通すことによって、第２のエナメル層を形成されてもよい。実際、エナメルオーブンは、オーブンを通るワイヤの複数の通過を容易にするように構成されてもよい。種々の実施形態で望まれるように、１以上のエナメルオーブンに加えて、またはその代替として、他の硬化装置を利用してもよい。例えば、１以上の適した赤外光、紫外線、電子ビーム、および／または他の硬化システムを利用してもよい。
【００１５】
必要に応じて、ベースコート１２０およびトップコート１３０等のエナメルの各層は、任意の適した数の副層で形成されてもよい。例えば、ベースコート１２０は、単一のエナメル層、あるいは、所望の構築または厚さが達成されるまで形成される複数のエナメル層または副層を含んでもよい。同様に、トップコート１３０は、１以上の副層を含んでもよい。エナメルの各層および／または総エナメルビルドは、約０．０００２、０．０００５、０．００７、０．００１、０．００２、０．００３、０．００４、０．００５、０．００６、０．００７、０．００８、０．００９、０．０１０、０．０１２、０．０１５、０．０１７、または０．０２０インチの厚さ、前述の値のいずれか２つの間の範囲に含まれる厚さ、および／または前述の値の１つによって最小端または最大端のいずれかに制限される範囲に含まれる厚さ等の任意の所望の厚さを有してもよい。
【００１６】
エナメル層を形成するために、必要に応じて、多種の異なるタイプのポリマー材料を利用してもよい。適した熱硬化性材料の例としては、ポリイミド、ポリアミドイミド、アミドイミド、ポリエステル、ポリエステルイミド、ポリスルホン、ポリフェニレンスルホン、ポリサルファイド、ポリフェニレンスルフィド、ポリエーテルイミド、ポリアミド、ポリケトン等が挙げられるが、これらに限定されない。本開示の一態様によれば、少なくとも１つのエナメル層は、ポリイミド（「ＰＩ」）を含んでもよい。特定の実施形態では、複数のポリイミド層を形成されてもよい。例えば、ベースコート１２０およびトップコート１３０の両方は、ＰＩ層として形成されてもよい。他の実施形態では、１以上のＰＩ層を、他のタイプの材料から形成されたエナメル層と組み合わせてもよい。例えば、ベースコート１２０は、ＰＩから形成されてもよく、一方、トップコート１３０は、別のポリマー材料またはポリマー材料の配合を含む。また、本開示の一態様によれば、および以下でより詳細に説明されるように、１以上のＰＩ層は、適したフィラーを含んでもよい。
【００１７】
特定の実施形態では、ベースコート１２０は、充填されたＰＩの１以上の層を含んでもよく、ポリアミドイミド（「ＰＡＩ」）を含むトップコート１３０は、ベースコート１２０上に形成されてもよい。必要に応じて、ＰＩベースコート１２０とＰＡＩトップコート１３０との間の任意の適したビルドまたは厚さ比を、利用してもよい。特定の実施形態では、ＰＩベースコート１２０とＰＡＩトップコート１３０との間の厚さまたはビルド比は、約９５／５から約８５／１５の間であってもよい。換言すれば、ＰＡＩトップコート１３０の厚さまたはビルドは、組み合わされたエナメル絶縁体の全体の厚さまたはビルドの約５．０パーセントから約１５．０パーセントの間を構成してもよい。他の実施形態では、トップコート１３０は、組み合わされたエナメル絶縁体の全体の厚さまたは構造の約２、３、５、７、１０、１２、１５、２０、または２５パーセントを構成してもよい。
【００１８】
図２Ａは、例示的な３コート円形マグネットワイヤ２００の断面端面図を示す。図２Ａに示す実施形態は、ポリマーベースコート２２０に囲まれた導伝体２１０、ベースコート２２０上に配置された第１のポリマー層２３０、および第１のポリマー層２３０上に配置された第２のポリマー層２４０を含む。同様に、図２Ｂは、例示的な３コート長方形マグネットワイヤ２５０の断面端面図を示す。ワイヤ２５０は、ポリマーベースコート２７０に囲まれた導伝体２６０、ベースコート２７０上に配置された第１のポリマー層２８０、および第１のポリマー層２８０上に配置された第２のポリマー層２９０を含む。図２Ａの円形ワイヤ２００は、より詳細に以下に説明される；しかしながら、図２の長方形ワイヤ２５０の種々の構成要素が理解されよう。図２Ｂは、図２Ａの円形ワイヤ２００について説明したものと同様であってもよい。
【００１９】
図２Ａのワイヤ２００に関して、導伝体２１０は、図１Ａを参照して上記で説明された導伝体１１０と同様であってもよい。また、多種の適したポリマーを利用して、エナメル２２０、２３０、２４０の種々の層を形成してもよい。適した熱硬化性材料の例としては、ポリイミド、ポリアミドイミド、アミドイミド、ポリエステル、ポリエステルイミド、ポリスルホン、ポリフェニレンスルホン、ポリサルファイド、ポリフェニレンサルファイド、ポリエーテルイミド、ポリアミド、ポリケトン等が挙げられるが、これらに限定されない。本開示の一態様によれば、少なくとも１つのエナメル層は、ポリイミド（「ＰＩ」）を含んでもよい。また、ベースコート２２０、第１のポリマー層２３０、および第２のポリマー層２４０のそれぞれは、任意の所望の数の副層を含んでもよい。特定の実施形態では、複数のＰＩ層が、形成されてもよい。例えば、３つの層２２０、２３０、２４０はすべて、ＰＩから形成されてもよい。
【００２０】
他の実施形態では、１以上のＰＩ層を、他のタイプの材料から形成されたエナメル層と組み合わせてもよい。例えば、ベースコート２２０は、ＰＡＩまたは導伝体２１０と導伝体の周りに形成された絶縁体との間の強化された接着を促進する別のポリマー材料から形成されてもよい。次いで、第１のポリマー層２３０は、任意の適した数の充填されたＰＩ層から形成されてもよい。次いで、第２のポリマー層２４０は、充填されたＰＩ層の上にトップコートとして形成されてもよい。例えば、第２のポリマー層２４０は、図１Ａを参照して上で論じたトップコート１３０と同様のＰＡＩトップコートとして形成されてもよい。
【００２１】
別の例として、ベースコート２２０および第１のポリマー層２３０は、ＰＩ層として形成されてもよい。例えば、ベースコート２２０は、導伝体２１０への強化された接着を促進するＰＩから形成されてもよい。特定の実施形態において、ベースコート２２０は、第１のポリマー層２３０で使用されるＰＩとは異なる配合を有するＰＩから形成されてもよい。例えば、ベースコート２２０は、二無水物成分（例えば、パイロメトリティック二無水物またはＰＭＤＡ）と２，２−ビス［４−（４−アミノフェノキシ）フェニル］プロパン（「ＢＡＰＰ」）を含むジアミン成分と反応させることによって形成されるＰＩを含んでもよい。第１のポリマー層２３０は、二無水物成分を４，４’−オキシジアニリン（「ＯＤＡ」）と反応させることによって形成されたＰＩを含んでもよい。次いで、第２のポリマー層２４０は、充填されたＰＩ層の上にトップコートとして形成されてもよい。例えば、第２のポリマー層２４０は、図１Ａを参照して上で論じたトップコート１３０と同様のＰＡＩトップコートとして形成されてもよい。
【００２２】
実際、エナメルの多種の適した組合せは、任意の適した材料および／または材料の組合せから必要に応じて形成されてもよい。また、図１Ａのワイヤ１００と同様に、図２Ａのワイヤ２００は、適したフィラーを含む少なくとも１つのＰＩ層を含んでもよい。特定の実施形態では、１以上の充填ＰＩ層が、導伝体２１０の周りに（例えば、導伝体２１０の周りに直接、１以上のベース層の周りに等）形成されてもよい。次いで、１以上の充填されていない層または充填されていないトップコート（例えば、充填されていない第２のポリマー層２４０）等の自己潤滑層が、１以上の充填されたＰＩ層の周囲に形成されてもよい。例えば、ＰＩの充填されていない層またはＰＡＩの充填されていない層が、１以上の充填されたＰＩ層の上に形成されてもよい。充填されていない層は、充填されたＰＩ層のフィラーとして利用される研磨材料に関連する工具摩耗を減少させるのを支援し得る。
【００２３】
図１Ａ〜２Ｂのワイヤ１００、１５０、２００、２５０を引き続き参照すると、特定の実施形態では、１以上の適した接着促進剤を組み込んでもよい。例えば、接着促進剤を利用して、導伝体とベースコートとの間のより大きな接着を支援または促進してもよい。別の例として、接着促進剤を利用して、エナメルの２つの異なる層間のより大きな接着を支援または促進してもよい。多種の適した接着促進剤を、必要に応じて利用してもよい。特定の実施形態において、Ａｌｌｎｅｘによって製造および販売されているＣｙｍｅｌ材料等のＣｙｍｅｌ材料または樹脂を、ＰＩと組み合わせて接着促進剤として利用してもよい。例えば、適したＣｙｍｅｌ材料を利用して、ＰＩエナメル層とマグネットワイヤの下層（例えば、ベースコート、導伝体等）との間のより大きな接着を促進してもよい。特定の実施形態において、Ｃｙｍｅｌ材料は、アミン部分をホルムアルデヒド材料と反応させることによって形成されてもよい。他のタイプのＣｙｍｅｌ材料および／または架橋材料を、必要に応じて利用してもよい。
【００２４】
他の実施形態では、１以上の適した表面改質処理を、導伝体および／または任意の数のエナメル層に利用して、その後に形成されるエナメル層との接着を促進してもよい。適した表面改質処理の例には、プラズマ処理、紫外線（「ＵＶ」）処理、コロナ放電処理、および／またはガス火炎処理が挙げられるが、これらに限定されない。表面処理は、導伝体またはエナメル層のトポグラフィを変更し、および／または導伝体またはエナメル層の表面に官能基を形成し、その後に形成されるエナメルまたは他の層の結合を強化または促進し得る。特定の実施形態では、変更されたトポグラフィはまた、後続のエナメル層を形成するために利用されるワニスの濡れ性を増強または改善し得、処理された層の表面張力を変化させ得る。結果として、表面処理は、層間剥離を低減し得る。
【００２５】
特定の実施形態において望まれるように、１つ以上の他の絶縁体層は、複数のエナメル層に加えて、マグネットワイヤ１００、１５０、２００、２５０に組み込まれてもよい。例えば、１つ以上の押し出された熱可塑性層（例えば、押し出されたオーバーコート等）、半導体性層、テープ絶縁体層（例えば、ポリマーテープ等）、および／またはコンフォーマルコーティング（例えば、パリレンコーティング等）は、マグネットワイヤ１００、１５０、２００、２５０に組み込まれてもよい。他の多種の絶縁体構成および／または層の組合せを、必要に応じて利用してもよい。また、全体的な絶縁体システムは、任意の適した材料および／または材料の組合せから形成された任意の数の適した副層を含んでもよい。
【００２６】
本開示の一態様によれば、１以上のポリイミド層（および潜在的に他のエナメル層）は、適したフィラーを含んでもよい。例えば、マグネットワイヤ１００、１５０、２００、２５０等のマグネットワイヤに組み込まれた１以上のＰＩエナメル層は、適したフィラーを含んでもよい。また、フィラーは、少なくとも酸化チタン（ＴｉＯ２）および酸化シリカ（ＳｉＯ２）の配合を含んでもよい。配合は、酸化クロム（ＣｒＯ２）等、必要に応じて他の適した材料をさらに含んでもよい。フィラーの添加は、マグネットワイヤ上に充填されたＰＩから形成されたエナメル層のコロナ抵抗および／または熱寿命を改善し得る。結果として、マグネットワイヤおよび／またはマグネットワイヤを組み込んだ電気デバイス（例えば、モーター等）の寿命は、部分放電および／または他の悪条件の下で増加または延長され得る。
【００２７】
特定の実施形態では、フィラーの添加はまた、マグネットワイヤ１００、１５０、２００、２５０の熱伝導率を改善し得る。実際、１つ以上の充填されたＰＩ絶縁体層は、マグネットワイヤ１００、１５０、２００、２５０の導伝体から熱を伝導または引き離すように機能し得る。その結果、マグネットワイヤ１００、１５０、２００、２５０は、充填された絶縁体層を含まない従来のマグネットワイヤよりも比較的低い温度で動作し得る。例えば、電気機械で利用される場合、マグネットワイヤ１００、１５０、２００、２５０および／または電気機械は、充填された絶縁体層を利用しない従来のデバイスよりも低い、摂氏約５、６、７、８、９、１０、１１、または１２の温度で動作し得る。この改善された熱伝導率は、より高い電圧でのマグネットワイヤおよび／または電気機械の動作を容易にし、それによって出力を改善し得る。
【００２８】
フィラー材料は、任意の適した比率でＰＩに追加してもよい。例えば、特定の実施形態では、充填されたＰＩエナメル絶縁体層内のフィラーの総量は、約１０重量パーセント（１０％）から約２５重量パーセント（２５％）の間であってもよい。他の実施形態では、フィラーの総量は、約１５重量パーセント（１５％）から約２０重量パーセント（２０％）の間であってもよい。種々の他の実施形態において、フィラーの総量は、約５、７．５、１０、１２．５、１５、１７、１７．５、２０、２５、３０、３５、４０、４５、または５０重量パーセント、上記の値のいずれか２つの間の範囲、あるいは上記の値のいずれかによって最小または最大のいずれかの端で囲まれた範囲に含まれる量であってもよい。巻線の寿命の実質的な改善は、約５重量％をはるかに下回る総フィラーレベルでは観察されず、絶縁体の柔軟性は、約５０重量％を超える総フィラーレベルでは許容できなくなり得る。
【００２９】
フィラーに組み込まれる種々の成分に対して、多種の混合比または混合比を利用してもよい。例えば、酸化チタンおよび酸化シリカは、多種の適した重量比で配合してもよい。種々の実施形態において、フィラーは、約２０重量パーセント（２０％）から約８０重量パーセント（８０重量％）の酸化シリカ、および約２０重量パーセント（２０％）から約８０重量パーセント（８０重量％）の酸化チタンを含んでもよい。例えば、フィラーは、約２０、２５、３０、３３、３５、４０、４５、５０、５５、６０、６５、６７、７０、７５、または８０重量パーセント、上記の値のいずれか２つの間の範囲（例えば、２０％から４０％等）、あるいは上記の値の１つによって最小または最大のいずれかの端で囲まれた範囲に含まれる重量パーセント（例えば、少なくとも２０％等）の酸化ケイ素を含んでもよい。同様に、フィラーは、約２０、２５、３０、３３、３５、４０、４５、５０、５５、６０、６５、６７、７０、７５、または８０重量パーセント、重量パーセントは、上記の値のいずれか２つの範囲（例えば、２０％から４０％等）、あるいは上記の値の１つによって最小または最大のいずれかの端で囲まれた範囲に含まれる重量パーセント（例えば、少なくとも２０％等）の酸化チタンを含んでもよい。必要に応じて、第１の成分（例えば、酸化チタン）と第２の成分（例えば、酸化シリカ）の比は、約８０／２０、７５／２５、７０／３０、６７／３３、６５／３５、６０／４０、５５／４５、５０／５０、４５／５５、４０／６０、３５／６５、３３／６７、３０／７０、２５／７５、２０／８０、またはその他の適した比率であってもよい。
【００３０】
一例として、酸化チタンおよび酸化シリカは、約７５／２５重量比で配合してもよい。換言すれば、フィラーは、重量で約７５重量％の酸化チタンおよび約２５重量％の酸化シリカを含んでもよい。ＰＩエナメル層が約１５．０重量％のフィラーを含む場合、ＰＩエナメル層は、約１１．２５重量％の酸化チタンおよび約３．７５重量％の酸化シリカを含んでもよい。多種の他のフィラー比（例えば、エナメル層内のフィラーの比）および／または配合比（例えば、フィラーを作製するために利用される成分の比）を、必要に応じて利用してもよい。上記の例は、限定することを意図したものではない。
【００３１】
また、特定の実施形態では、フィラー中で利用される成分は、１以上の所望の特性に基づいて選択してもよい。例えば、第１のフィラー成分（例えば、酸化チタン等）は、比較的低い抵抗率を有する無機酸化物として選択してもよく、第２のフィラー成分（例えば、酸化シリカ等）は、比較的大きな表面積を有する無機酸化物として選択してもよい。次いで、エナメル層を形成する前に、混合物を、ＰＩに加えてもよい。換言すれば、ＰＩ層は、大表面積の無機酸化物と低抵抗率の無機酸化物との混合物を含んでもよい。大きな表面積の無機酸化物は、より多くのエネルギーが絶縁体を透過することを可能にし、それによって電気デバイスの高電圧および高周波波形によって引き起こされる絶縁体の劣化を低減すると考えられている。酸化ケイ素またはシリカは、約９０から約５５０ｍ２／ｇの範囲の表面積等、多種の比表面積を有するグレードで市販されている。例えば、Ｅｖｏｎｉｋ  Ｄｅｇｕｓｓａ  Ｃｏｒｐｏｒａｔｉｏｎから入手可能なＡＥＲＯＳＩＬ  ９０の比表面積は９０ｍ２／ｇであり、Ｃａｂｏｔ  Ｃｏｒｐｏｒａｔｉｏｎから入手可能なＣＡＢ−Ｏ−ＳＩＬ  ＥＨ−５の比表面積は３８０ｍ２／ｇである。特定の実施形態では、電気デバイスの巻線に存在する電圧波形に対する抵抗は、シリカ表面積の増加とともに改善され得る。したがって、約３８０ｍ２／ｇから約５５０ｍ２／ｇの間の比表面積を有するシリカグレードが好ましいか、または約３８０ｍ２／ｇ、５５０ｍ２／ｇ、または別の閾値を超える比表面積を有するシリカグレードが、向上したパフォーマンスを提供し得る。
【００３２】
フィラーの成分は、任意の適した粒子サイズ、表面積、および／または他の寸法を含んでもよい。例えば、フィラー成分は、約１ミクロン未満の公称粒子サイズを有してもよい。特定の実施形態において、フィラー成分は、ナノ粒子を含んでもよい。また、多種の適した方法および／または技術を利用して、ＰＩポリマーにフィラーを添加してもよい。特定の実施形態において、フィラーは、凝集物を所望の量、例えば、８「８」以下のヘグマンゲージまたはグラインド、未満に低減するために、ボールミルされるか、あるいはグラインドされるかまたはミルされてもよい。これらは一般に高濃度で製造され、最終製剤の最終的な「レットダウン」で低減することができる。必要に応じて、その粒子サイズが約１．０ミクロン未満になるまで、フィラーをミルまたはグラインドしてもよい。必要に応じて、他の粒子サイズを達成してもよい。フィラーは、ＰＩ樹脂、ＰＡＩ担体樹脂、または別の樹脂のいずれかに組み込まれて、濃縮された「ペースト」を形成し得、これは、後でＰＩエナメルに添加されて、最終配合物を生成する。
【００３３】
特定の実施形態では、フィラーは、溶媒の存在下で直接ＰＩワニスの中へミルしてもよい。他の実施形態では、フィラーは、別の物質中でミルされ、次いで、ＰＩワニスに添加されてもよい。必要に応じて、ＰＩポリマーおよびフィラーを含むＰＩペーストを形成されてもよい。他の実施形態では、フィラーをミルするか、または別のポリマーペーストに配合してもよく、次いで、エナメル層を塗布する前に、ポリマーペーストをＰＩと組み合わせてもよい。例えば、フィラーは、ポリアミドイミド（「ＰＡＩ」）の中へミルまたはグラインドしてＰＡＩペーストを形成されてもよく、ＰＡＩペーストは、ＰＩエナメル層を形成する前にＰＩと組み合わせてもよい。ミリング中に溶媒を添加すると、フィラー粒子が再凝集または凝集するのを防ぎ得ることが理解されよう。
【００３４】
充填されたペーストがＰＩポリマーに分散されると、ＰＩポリマーは、任意の適した方法で導伝体に適用され得る。  例えば、未硬化のＰＩ絶縁体は、マルチパスコーティングおよびワイピングダイを使用してマグネットワイヤに適用され、その後、高温で硬化（例えば、エナメルオーブンでの硬化）され得る。任意の所望の数のＰＩポリマー層を、マグネットワイヤに組み込むか、またはその上に形成されてもよい。種々の実施形態では、これらのＰＩ層は、導伝体の周囲に直接、または１以上のベース層の上に形成されてもよい。さらに、特定の実施形態では、１以上の層（例えば、ポリアミドイミドトップコート、押し出し層等）が、ＰＩポリマー層の上に形成されてもよい。
【００３５】
１以上の充填されたＰＩエナメル層を含むマグネットワイヤ１００、１５０、２００、２５０は、従来のマグネットワイヤエナメルと比較して、改善されたコロナ耐性および／または熱性能を示し得る。例えば、１以上の充填されたＰＩエナメル層の使用は、熱クラス２４０以上のマグネットワイヤを提供し得る。特定の実施形態では、いくつかのフィラーの抗酸化特性はまた、２６０の熱クラス、２８０、またはそれより大きいの熱クラスを有する充填されたＰＩ絶縁体を得る結果となり得る。１以上のＰＡＩ層（例えば、ＰＡＩトップコート）の追加は、マグネットワイヤの熱クラスを実質的に低下させることなく、追加の靭性および耐摩耗性を提供し得る。
【００３６】
さらに、１以上のフィラーをＰＩに追加すると、絶縁体の熱劣化に悪影響を与えたり、破壊したりすることなく、インバータの寿命および／または電気機械の寿命を向上し得る。実際、特定の実施形態では、１以上のフィラーの添加は、特定の温度でのマグネットワイヤ絶縁体の熱寿命を向上または上昇し得る。例えば、充填されたＰＩ絶縁体を使用すると、約３００℃で約１，０００、２，０００、３，０００、または４０００時間を超える熱寿命が得られ得る。対照的に、従来の充填されていないＰＩの熱寿命は約３００℃で約４００〜５００時間であり得る。充填されたＰＩの陽性結果を示すいくつかの例を以下に詳細に説明する。
【００３７】
図１Ａ〜２Ｂを参照して上で説明したマグネットワイヤ１００、１５０、２００、２５０は、例としてのみ提供される。種々の実施形態において所望されるように、図示されたマグネットワイヤ１００、１５０、２００、２５０に対して多種の代替案を作成することができた。例えば、１以上のエナメル層に加えて、多種の異なるタイプの絶縁体層をマグネットワイヤ１００、１５０、２００、２５０に組み込んでもよい。別の例として、マグネットワイヤ１００、１５０、２００、２５０および／または１以上の絶縁体層の断面形状を変更してもよい。実際、本開示は、多種の適したマグネットワイヤ構造を想定している。これらの構造は、任意の数の層および／または副層を持つ絶縁体システムを含んでもよい。
【実施例】
【００３８】
以下の実施例は、例示的かつ非限定的なものとして意図されており、本発明の特定の実施形態を表す。特に明記されていない限り、実施例で説明されているワイヤサンプルはすべて、「重い」エナメルビルドを持つ１８ＡＷＧワイヤとして調製された。換言すれば、ワイヤエナメルは、マルチパスコーティングおよびワイピングダイを使用して１８ＡＷＧ銅線に適用された。「重い」エナメルビルドは、約３．０ミル（０．０７６２ｍｍ）の公称絶縁体ビルドを有する。
【００３９】
表１に示す第１例では、ＰＩエナメルの上に１以上の充填されていないポリアミドイミド（「ＰＡＩ」）トップコート層を追加した場合の効果を比較している。比較サンプルを、熱老化、繰返し擦り傷、熱指数、および温度での熱寿命について試験した。
【００４０】
【表１】
2021523270.tif 000003
【００４１】
表１に示すように、ＰＩエナメル上に単層または多層のＰＡＩトップコートを形成しても、ワイヤの熱特性にはほとんど影響しない。４８時間の熱老化の結果はわずかに減少する；しかしながら、熱老化は、ＰＩエナメルのみを有するワイヤとＰＡＩトップコートを有するワイヤの間で同様である。これらの結果は、予想外である。なぜなら、ＰＡＩとＰＩが、通常、硬化の違いが認識されるために互いに組み合わせて使用されないからである。
【００４２】
また、繰返し擦り傷試験で示されているように、ＰＡＩトップコートを追加すると、ワイヤの摩耗性能が大幅に向上する。繰返し擦り傷試験では、加重針を真っ直ぐなワイヤに接触させ、ワイヤ上で針を前後にこする。試験の結果は、絶縁体が貫通する前に必要ないくつかの擦り傷を示す。さらに、ワイヤサンプルのＴｅｃｈｒａｎｄ風向性結果は、同様であった。したがって、ワイヤサンプルは、同様の機械的性能を有していた。
【００４３】
表２に示す２番目の例では、ＰＩ中のまたはＰＡＩペースト中の濃縮物のいずれかとしてＰＩに追加し得る種々のフィラーを比較している。まず、表２は、ＰＩエナメルに酸化チタンおよび酸化シリカを含むフィラーを添加することの影響を示す。表２に示す最初の例では、ＰＩペーストを形成するためにフィラー材料をＰＩに直接添加し、次いでＰＩペーストをＰＩエナメルに添加した。次いで、表２は、ＰＡＩペーストを形成するためにフィラーがＰＡＩに追加されたエナメルを示す。次いで、ＰＡＩペーストをＰＩエナメルに追加する。ＰＡＩペーストを、酸化チタンと酸化シリカの両方の配合、および酸化クロムと酸化シリカの配合の両方で調製した。充填されたＰＩエナメルのそれぞれについて、充填材をボールミルし、ＰＩペーストまたはＰＡＩペーストのいずれかを形成するために利用した。次いで、形成された「ペースト」をＰＩに追加した。ＰＡＩペーストが利用される場合、最終的な絶縁体中のＰＡＩの総量は、絶縁体樹脂の最大約２０重量％であり得、絶縁体の熱特性を損なうようには見えない。
【００４４】
【表２】
2021523270.tif 000004
【００４５】
インバータの耐用年数を測定するために、多種のマグネットワイヤを、インバータドライブおよび三相モーターを使用して、Ｅｓｓｅｘ´ｓ  Ｍａｇｎｅｔ  Ｗｉｒｅ  Ｔｅｓｔｉｎｇ  Ｌａｂｏｒａｔｏｒｙでテストした。典型的な誘電体ツイストペアはワイヤから作られ、２００℃のオーブンに入れられた。次いで、５７５ボルト（１７５０ボルトのピークツーピーク）ＡＣインバータドライブからの高電圧、高周波波形が各ツイストペアに送られた。それぞれがほぼ同じ長さのツイストペアを、短絡が発生するまで監視し、短絡までの時間を記録した。短絡（故障）までの時間が長いほど、絶縁体劣化に対する耐性が高い。多種のマグネットワイヤエナメル配合の故障までの時間は、測定または決定されたインバータ寿命と呼ばれ得る。
【００４６】
表２に示すように、充填済みＰＩは、フィラー濃縮物のＰＡＩ「ペースト」を含む充填済みＰＩでさえ、充填されていないエナメル材料と比較して優れたインバータ使用寿命を提供し得る。また、充填されたＰＩは、充填されていないＰＩ材料と比較して強化された熱老化を呈示し得る。接着促進剤の添加は、柔軟性を向上し、層間剥離を低減し、ワイヤサンプルの熱ショックおよび繰返し擦り傷を向上し得る。
【００４７】
優れた結果を示した少数のサンプルは、酸化チタンおよび酸化シリカの組合せで満たされたＰＩエナメル質を含む。このフィラーの組合せは、熱老化試験中に最高の生存性結果を提供した。示されているように、１本のサンプルワイヤが熱老化試験中に２９０℃で５０００時間以上提供された。これは、２８０の熱クラスまたは熱指数材料を提示し得る。
【００４８】
酸化チタンおよび酸化シリカの組合せを含む充填ＰＩエナメルで調製されたワイヤのサンプルもまた、いくつかの従来のマグネットワイヤと比較した。ＰＩエナメルが充填されたワイヤは、１８ＡＷＧヘビービルド銅線およびより大きな１２ＡＷＧ銅線の両方を含んでいた。１８ＡＷＧワイヤサンプルは、０．００３２インチのエナメルビルドで調製され、１２ＡＷＧワイヤサンプルは、０．００４３インチのエナメルビルドで調製された。次いで、これらのワイヤを、従来のエナメル線（例えば、従来の充填されていないＰＩワイヤ）と、導伝体に巻き付けられたコロナ耐性テープで絶縁された従来のワイヤの両方と比較した。コロナ耐性テープは、デュポン社製のＫａｐｔｏｎ  ＣＲテープおよびカネカ社製のＡｐｉｃａｌテープの両方を含んでいた。以下の表３は、比較の結果を示す。
【００４９】
熱耐久性、パルス耐久性、絶縁破壊、繰返し擦り傷試験を含め、多種の比較試験を、多種のワイヤで行なった。熱耐久性試験は、ＡＳＴＭ  Ｉｎｔｅｒｎａｔｉｏｎａｌによって定められたＡＳＴＭ  Ｄ２３０７規格に従って行なった。パルス耐久性テストは、中国のＧＢ／Ｔ  ２１７０７−２００８試験方法を使用して１００ｎｓの立ち上がり時間で行なった。絶縁破壊試験は、米国電機工業会が定めた標準のＮＥＭＡ試験手順に従って、マグネットワイヤサンプルから形成されたツイストペアで行なった。
【００５０】
繰返し擦り傷試験を、表１を参照して上で説明したのと同様の手順を使用して行なった。
【００５１】
【表３】
2021523270.tif 000005
【００５２】
表３に示すように、ＰＩが充填された１８  ＡＷＧワイヤは、ＰＩが充填されていない従来の１８  ＡＷＧワイヤと比較して、パルス耐久性およびインバータ寿命がはるかに長い。したがって、充填されたＰＩワイヤは、充填されていないＰＩワイヤと比較して、コロナ抵抗性能を向上してきたであろう。
【００５３】
また、ＰＩが充填された１２  ＡＷＧワイヤは、コロナ耐性のあるポリイミドテープで絶縁された１２  ＡＷＧワイヤと比較して、パルス耐久性能が向上していた。充填されたＰＩワイヤは、絶縁体が薄いため、テープで絶縁されたワイヤよりも直径を小さくすることができる。  したがって、１２  ＡＷＧ充填ＰＩワイヤを、従来はコロナ耐性テープ絶縁体を備えたワイヤを利用すると同時に、特定の改善された性能特性を提供する用途に組み込むことが可能となり得る。エナメル絶縁体ワイヤは、テープ絶縁体の従来のワイヤよりも処理および取扱いが簡単であり得る。  エナメル線は、自動巻き取り機で巻き取って巻き取ることができる；しかしながら、これらのマシンは従来のテープ絶縁体を損傷し得る。
【００５４】
表４に示されている４番目の例では、酸化チタンと酸化シリカの両方を異なる配合比で含むＰＩにフィラーを追加した場合の効果を比較している。フィラー材料は、ワイヤサンプルをコーティングする前にＰＩに追加されたペーストに配合された。また、充填されたＰＩ層は、約１５重量％のフィラーを含んでいた。ワイヤサンプルを、毎分約２０フィートの線速度で形成した。
【００５５】
【表４】
2021523270.tif 000006
【００５６】
表４に示すように、酸化チタンと酸化ケイ素を含むフィラーを添加すると、ＰＩエナメルを含むマグネットワイヤのインバータ寿命が向上する。  充填されたＰＩエナメルの上にＰＡＩトップコートを追加すると、向上した繰返し擦り傷の結果が提供され得る。
【００５７】
電圧耐久性試験では、３５００ボルトの信号が、約１５５℃、約１０％の伸びでワイヤサンプルに伝達された。そこでは、伸びによってワイヤに追加の応力が加わる。次いで、各ワイヤサンプルの故障までの時間を測定した。ＤｆおよびＴａｎ  Ｄｅｌｔａテストでは、ワイヤサンプルの電気絶縁の損失を測定する。
【００５８】
表４に示すように、より高量の酸化チタンであるほど、向上した耐電圧性が提供される；しかしながら、より高量の酸化チタンであるほど、Ｄｆおよびｔａｎデルタ値で呈示されるように、絶縁体中の増加した電気的損失にも寄与する。同様に、より高量の酸化ケイ素であるほど、絶縁体中のより少ない電気的損失が提供され、一方でより低い電圧耐久性能を有する。絶縁体性能は、フィラーとしての酸化チタンおよび酸化ケイ素の配合により最適化することができる。例えば、絶縁体性能は、約２０重量％から約８０重量％の酸化チタンおよび約２０重量％から約８０重量％の酸化ケイ素を含むフィラーで最適化することができる。一例の実施形態では、向上した性能は、約６０重量％から約８０重量％の酸化チタンおよび約２０重量％から４０重量％の酸化ケイ素を含むフィラーにより達成することができる。
【００５９】
また、表２〜４に含まれるサンプルは、特定の配合比および全体的な充填率（例えば、絶縁体の約１５重量％等）を提供するが、多種の他の適した配合比および／または充填率が、他の実施形態で利用されてもよい。
【００６０】
条件語、とりわけ、「することができる（ｃａｎ）」、「することができた（ｃｏｕｌｄ）」、「し得た（ｍｉｇｈｔ）」、または「し得る／してもよい（ｍａｙ）」等は、特に明記しない限り、または使用される文脈内で別の方法で理解されない限り、概して、特定の特徴、要素、および／または操作を、特定の実施形態が含むことができたものであり、一方、他の実施形態が含まないことを伝えることを意図する。したがって、そのような条件付き言語は、一般に、機能、要素、および／または操作が１以上の実施形態に必要とされること、または１以上の実施形態が、ユーザ入力またはプロンプトの有無、これらの特徴、要素、および／または操作が含まれるか、または特定の実施形態で実行されるかどうかにかかわらず、決定するための論理を必然的に含むことを意味することを意図しない。
【００６１】
本明細書に示される開示の多くの修正および他の実施形態は、前述の説明および関連する図面に提示された教示の利点を有することが明らかであろう。それゆえ、本開示は、開示された特定の実施形態に限定されるべきではなく、改変および他の実施形態は、添付の特許請求の範囲内に含まれることが意図されていることを理解されたい。  本明細書では特定の用語が使用されているが、それらは一般的かつ説明的な意味でのみ使用されており、限定の目的ではない。
【図１Ａ】
2021523270.tif 000007
【図２Ａ】
2021523270.tif 000008
【図２Ｂ】
2021523270.tif 000009
2021523270.tif 000010
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
以下：
導伝体；および
前記導伝体の周りに形成されたポリマー性エナメル絶縁体の少なくとも１つの層であって、該ポリマー性エナメル絶縁体が、ポリイミド中に分散されたフィラー、およびホルムアルデヒド材料と反応させたアミン部分を含む添加剤を含む、上記少なくとも１つの層
を含むマグネットワイヤであって、
前記フィラーが、２０重量パーセントから８０重量パーセントの間の酸化シリカおよび２０から８０重量パーセントの間の酸化チタンを含み、
前記ポリマー性エナメル絶縁体が、２６０℃以上の熱指数を有する、
上記マグネットワイヤ。
【請求項２】
前記フィラーが、６０重量パーセントから８０重量パーセントの間の酸化チタンおよび２０重量パーセントから４０重量パーセントの間の酸化シリカを含む、請求項１に記載のマグネットワイヤ。
【請求項３】
前記フィラーが、１０重量パーセントから２５重量パーセントの間のポリマー性エナメル絶縁体を含む、請求項１に記載のマグネットワイヤ。
【請求項４】
前記フィラーが、１５重量パーセントから２０重量パーセントの間のポリマー性エナメル絶縁体を含む、請求項１に記載のマグネットワイヤ。
【請求項５】
前記添加剤が、接着促進剤として作用する、請求項１に記載のマグネットワイヤ。
【請求項６】
前記添加剤が、サイメルを含む、請求項１に記載のマグネットワイヤ。
【請求項７】
ポリマー性エナメル絶縁体の前記少なくとも１つの層が、ポリマー性エナメル絶縁体の複数の層を含む、請求項１に記載のマグネットワイヤ。
【請求項８】
ポリマー性エナメル絶縁体の前記少なくとも１つの層の周りに形成されたトップコート絶縁体層をさらに含む、請求項１に記載のマグネットワイヤ。
【請求項９】
前記トップコート絶縁体層が、充填されていない層を含む、請求項８に記載のマグネットワイヤ。
【請求項１０】
前記トップコート絶縁体層が、ポリアミドイミドを含む、請求項８に記載のマグネットワイヤ。
【請求項１１】
前記トップコート絶縁体層が、組み合わされたポリマー性エナメル絶縁体およびトップコート絶縁体層との合計厚さの５から１５パーセントの間を含む、請求項８に記載のマグネットワイヤ。
【請求項１２】
以下：
導伝体；および
前記導伝体の周りに形成された充填されたポリマー性エナメル絶縁体であって、該充填されたポリマー性エナメル絶縁体が、（ｉ）１０重量パーセントから２５重量パーセントのフィラーおよび（ｉｉ）ホルムアルデヒド材料と反応させたアミン部分を含む添加剤を含む、上記充填されたポリマー性エナメル絶縁体
を含むマグネットワイヤであって、
前記フィラーが、２０から８０重量パーセントの酸化シリカおよび２０から８０重量パーセントの酸化チタンを含み、
前記ポリマー性エナメル絶縁体が、２６０℃以上の熱指数を有する、
上記マグネットワイヤ。
【請求項１３】
前記フィラーが、６０重量パーセントから８０重量パーセントの間の酸化チタンおよび２０重量パーセントから４０重量パーセントの間の酸化シリカを含む、請求項１２に記載のマグネットワイヤ。
【請求項１４】
前記フィラーが、１５重量パーセントから２０重量パーセントの間の充填されたポリマー性エナメル絶縁体を含む、請求項１２に記載のマグネットワイヤ。
【請求項１５】
前記添加剤が、接着促進剤として作用する、請求項１２に記載のマグネットワイヤ。
【請求項１６】
前記添加剤が、サイメルを含む、請求項１２に記載のマグネットワイヤ。
【請求項１７】
前記充填されたポリマー性エナメル絶縁体が、ポリマー性エナメル絶縁体の複数の層を含む、請求項１２に記載のマグネットワイヤ。
【請求項１８】
前記充填されたポリマー性エナメル絶縁体の周囲に形成されたトップコート絶縁体層をさらに含む、請求項１２に記載のマグネットワイヤ。
【請求項１９】
前記トップコート絶縁体層が、充填されていない層を含む、請求項１８に記載のマグネットワイヤ。
【請求項２０】
前記トップコート絶縁体層が、ポリアミドイミドを含む、請求項１８に記載のマグネットワイヤ。
【請求項２１】
前記トップコート絶縁体層が、組み合わされた充填されたポリマー性エナメル絶縁体およびトップコート絶縁体層との合計厚さの５から１５パーセントの間を含む、請求項１８に記載のマグネットワイヤ。
【請求項２２】
以下：
導伝体を提供すること；および
前記導伝体の周りにポリマー性エナメル絶縁体を形成することであって、該ポリマー性エナメル絶縁体が、（ｉ）１０重量パーセントから２５重量パーセントのフィラーおよび（ｉｉ）ホルムアルデヒド材料と反応させたアミン部分を含む添加剤を含む、上記形成すること
を含む、マグネットワイヤを形成する方法であって、
前記フィラーが、２０から８０重量パーセントの酸化シリカおよび２０から８０重量パーセントの酸化チタンを含み、
前記ポリマー性エナメル絶縁体が、２６０℃以上の熱指数を有する、
上記方法。
【請求項２３】
ポリマー性エナメル絶縁体を形成することが、ポリマー性エナメル絶縁体を６０重量パーセントから８０重量パーセントの間の酸化チタンおよび２０重量パーセントから４０重量パーセントの間の酸化シリカを含むフィラーで形成することを含む、請求項２２に記載の方法。
【請求項２４】
ポリマー性エナメル絶縁体を形成することが、１５重量パーセントから２０重量パーセントの前記フィラーを含むポリマー性エナメル絶縁体を形成することを含む、請求項２２に記載の方法。
【請求項２５】
前記添加剤が、接着促進剤として機能する、請求項２２に記載の方法。
【請求項２６】
前記添加剤が、サイメルを含む、請求項２２に記載の方法。
【請求項２７】
ポリマー性エナメル絶縁体を形成することが、ポリマー性エナメル絶縁体の複数の層を形成することを含む、請求項２２に記載の方法。
【請求項２８】
以下：
前記ポリマー性エナメル絶縁体の周りに形成されたトップコート絶縁体層を形成することをさらに含む、
請求項２２に記載の方法。
【請求項２９】
トップコート絶縁体層を形成することが、充填されていないトップコート絶縁体層を形成することを含む、請求項２８に記載の方法。
【請求項３０】
トップコート絶縁体層を形成することが、ポリアミドイミドトップコート絶縁体層を形成することを含む、請求項２８に記載の方法。
【請求項３１】
トップコート絶縁体層を形成することが、組み合わされたポリマー性エナメル絶縁体とトップコート絶縁体層との合計厚さの５から１５パーセントの間を含むトップコート絶縁体層を形成することを含む、請求項２８に記載の方法。
【手続補正２】
【補正対象書類名】明細書
【補正対象項目名】０００６
【補正方法】変更
【補正の内容】
【０００６】
【図１】図１Ａ〜１Ｂは、本開示の種々の実施形態に従って形成され得る例示的なマグネットワイヤ構築の断面図を示す。
【図２】図２Ａ〜２Ｂは、本開示の種々の実施形態に従って形成され得る例示的なマグネットワイヤ構築の断面図を示す。
【手続補正３】
【補正対象書類名】図面
【補正対象項目名】全図
【補正方法】変更
【補正の内容】
【図１】
2021523270.tif 000011
【図２】
2021523270.tif 000012
【国際調査報告】
2021523270.tif 000013
2021523270.tif 000014
2021523270.tif 000015